(57)【特許請求の範囲】
【請求項１】
線材との摺接面を備えたキャプスタンロールであって、前記摺接面の輪郭曲線要素の平均長さ（ＲＳｍ）が、０．００５〜０．０１ｍｍであり、前記輪郭曲線要素の平均長さ（ＲＳｍ）は、前記摺接面の、前記キャプスタンロールの軸方向に沿った輪郭線から求められた値であることを特徴とするキャプスタンロール
【請求項２】
前記摺接面はジルコニアからなることを特徴とする請求項１記載のキャプスタンロール。
【請求項３】
前記摺接面における単斜晶が５ｍｏｌ％以下であることを特徴とする請求項２記載のキャプスタンロール。
【請求項４】
前記ジルコニアが、Y２O３を焼結助剤とする部分安定化ジルコニアからなることを特徴とする請求項２または３記載のキャプスタンロール。
【請求項５】
前記Y２O３の含有量が、２〜６ｍｏｌ％の範囲であることを特徴とする請求項４に記載のキャプスタンロール。
【請求項６】
請求項１〜５のいずれかに記載のキャプスタンロールと、前記キャプスタンロールを駆動する駆動手段と、を備えて構成されたことを特徴とする伸線機。
【発明の詳細な説明】
【技術分野】
【０００１】
本発明は、金属等の線材を伸線する伸線機、および伸線機に用いるキャプスタンロールに関する。
【背景技術】
【０００２】
従来から、例えば半導体モジュールに使用されるボンディングワイヤ等の作製に、キャプスタンロールを備える伸線機が用いられてる。このような伸線機では、伸線ダイスとキャプスタンを用いて、Ａｕ、Ｃｕ、Ａｇ、Ａｌなどの金属線を連続的に伸線し、比較的小さな径の細線ワイヤを作成している。
【０００３】
近年、半導体素子の高集積化や、半導体素子の組み立てコストの低減を目的とし、ボンディングワイヤの径も、１０μｍ〜２０μｍと、従来よりも比較的小さいことが求められている。金属線は、線径が小さくなるほど抗張力は低減する傾向にあり、キャプスタンロールを備える伸線機を用いて金属線を伸線した場合、伸線後の金属線（ワイヤ）の表面に比較的多くの傷が発生する場合もあった。
【０００４】
例えば、下記特許文献１には、「案内キャプスタンのワイヤとの接触面の算術平均高さ（Ｒａ）がＲａ０．０５μｍ以下であり、駆動キャプスタンのワイヤとの接触面の算術平均高さ（Ｒａ）がＲａ０．００５〜０．０５μｍであるセラミックス製キャプスタン」が開示されている。下記特許文献１記載のキャプスタンによると、キャプスタンのワイヤと接触する面が滑らかであるため、キャプスタンによるボンディングワイヤ表面欠陥の発生が抑えられる、と下記特許文献１に記載されている。
【特許文献１】特許第３７６７３３９号公報
【発明の開示】
【発明が解決しようとする課題】
【０００５】
しかしながら、特許文献１に規定されている算術平均高さ（Ｒａ）のキャプスタンローラを用いても、金属線を伸線して形成したボンディングワイヤに、微細な傷等が生じている場合があった。このように微細な傷が生じているボンディングワイヤを用いた場合、半導体装置を製造する際のボール形成時に真球のボールが出来なかったり、ボンディングの途中でワイヤが破断したりするトラブルが、比較的発生し易かった。本願発明は、かかる課題を解決するキャプスタンロール、および該キャプスタンロールを備えた伸線機を提供することを目的とする。
【課題を解決するための手段】
【０００６】  上記課題を解決するために、本発明は、線材との摺接面を備えたキャプスタンロールであって、前記摺接面の輪郭曲線要素の平均長さ（ＲＳｍ）が、０．００５〜０．０１ｍｍであり、前記輪郭曲線要素の平均長さ（ＲＳｍ）は、前記摺接面の、前記キャプスタンロールの軸方向に沿った輪郭線から求められた値であることを特徴とするキャプスタンロールを提供する。【０００８】
なお、前記摺接面はジルコニアからなることが好ましい。また、前記摺接面はジルコニアからなり、前記摺接面における単斜晶が５ｍｏｌ％以下であることが好ましい。
【００１０】
なお、前記ジルコニアが、Y２O３を焼結助剤とする部分安定化ジルコニアからなることが好ましい。
【００１１】
また、前記Y２O３の含有量が、２〜６ｍｏｌ％の範囲であることが好ましい。
【００１２】
本発明は、また、上記キャプスタンロールと、キャプスタンロールを駆動する駆動手段と、を備えて構成されたことを特徴とする伸線機を提供する。
【発明の効果】
【００１３】
本願発明によれば、線材を伸線する際の、この線材の表面の微細な傷の発生を抑制する。本願発明によって形成されたワイヤを用いることで、ワイヤボンディング工程における不良の発生を比較的少なくすることができる。
【発明を実施するための最良の形態】
【００１４】
以下、本発明を実施するための最良の形態について説明する。
【００１５】
図１は本発明に係るキャプスタンロールの一実施形態を示す斜視図である。
【００１６】
図１に示すキャプスタンロール１は、いわゆるコーン型のキャプスタンロールであって、軸方向に沿って分割された各部分毎に径が異なる、複数段の表面を有するキャプスタンロールである。
【００１７】
図１に示すキャプスタンロールは、内周に回転軸（不図示）が挿入自在な貫通孔４を備えており、軸方向に沿って分割された各部分毎に径が異なる、複数段の摺接面２を備えている。キャプスタンロール１は、各摺接面２を挟み込むように、摺接面２よりも径の大きい鍔３を備えている。
【００１８】
図１に示すキャプスタンロールは、摺接面２がジルコニアからなる。摺接面２をジルコニアで構成した場合、キャプスタンロール表面の耐久性、耐衝撃性、耐熱性を、比較的高いものとすることができる。なお、キャプスタンロールの表面は、ジルコニアでなく、例えばジルコニア以外のセラミックス、例えば窒化珪素等から構成されていてもよい。なお、キャプスタンロールの表面は、セラミックスであることにも限定されない。
【００１９】
また、図１に示すキャプスタンロールは、後に詳述するように、摺接面２が研削加工されて作製されたものである。一般的なセラミックス材料は、例えば金属等と比較すると破壊靱性値が比較的小さいが、ジルコニアはそのセラミックスの中でも比較的破壊靱性値が大きい。このため、ジルコニアは、研削加工した際、研削後の表面の欠陥（ボイド等）が比較的少なく、表面（摺接面２）が鏡面になり易い傾向を有している。また、一方、ジルコニアは、セラミックスの中で比較的破壊靱性値が大きい為、研削面に、塑性流動型の研削状痕を生じやすい。すなわち、研削加工によって形成されたキャプスタンロールの摺接面２には、摺接面２の周方向に沿って比較的長く、細かい凹部および凸部が存在している。図１に示すキャプスタンロール１にも、周方向に沿って連続した凹部および凸部からなる、研削状痕が存在している。
【００２０】
キャプスタンロール１について詳細に説明するに先がけて、本発明のキャプスタンロール１を備えて構成される伸線機の一実施形態について説明し、キャプスタンロール１の機能について説明しておく。
【００２１】
図２は、図１に示すキャプスタンロールを備えて構成される伸線機の一実施例を示す概略断面図である。図２の伸線機１００は、いわゆる並列掛け伸線構造となっている。伸線機１００では、機台１２に回転軸１３および回転軸１４が設けられており、回転軸１３および回転軸１４の双方に、キャプスタンロール１が固定されている。すなわち、回転軸１３および回転軸１４の回転に従動し、各々の回転軸に固定されたキャプスタンロール１が、それぞれ回転する。回転軸１３と回転軸１４との間隙には、複数のダイス（ダイス群６）が配置されている。上述のように、キャプスタンロール１は、各部分毎に径が異なる、複数段の摺接面２を備えている。
【００２２】
機台１２の底部には、駆動モータ１５、駆動プーリー１８、従動プーリー１６および１７、駆動ベルト１９が備えられている。駆動プーリー１８と従動プーリー１６および１７には、駆動ベルト１９が掛け回されており、駆動モータ１５によって駆動プーリー１８が回転され、従動プーリー１６および１７の双方も従動して回転する。従動プーリー１６は回転軸１３と接続され、駆動プーリー１７は回転軸１４と接続されており、駆動モータ１５によって、回転軸１３および１４が回転駆動される。
【００２３】
伸線機１００では、案内ローラ２０を介して外部から送られてくる線材Ｗを、２つのキャプスタンロール１に掛け回しながら搬送する。具体的には、外部から送られてくる線材Ｗを、キャプスタンロール１間に配置したダイス群６に通過させ、駆動モータ１５の駆動によりキャプスタンロール１を回転させる。この際、線材Ｗは、キャプスタンロール１の複数段状の摺接面２のうち、径の小さい方から径の大きい方へと、順次掛け回されていく。線材Ｗは、例えば金（Ａｕ）からなる。線材Ｗは、金（Ａｕ）以外でも、例えばＣｕ、Ａｇ、Ａｌなど各種金属線であってもよい。
【００２４】
伸線機１００では、伸線機１００の駆動モータ１５の駆動により、キャプスタンロール１が回転され、線材Ｗはダイス群６内を強制的に順次通過しつつ縮径されて伸線される。
【００２５】
本実施形態のキャプスタンロール１は、例えば図２に一例を示す伸線機に用いる。かかる伸線機において、キャプスタンロール１は線材Ｗを引き伸ばすとともに、線材Ｗの搬送方向を規定して、線材Ｗの搬送をガイドする。
【００２６】
図１に示すキャプスタンロール１は、セラミックス製キャプスタンロールであり、キャプスタンロール上へは金属細線による機械的応力がほとんどかからない上、セラミックスの一般的な特徴として耐摩耗性に優れていることから、軟質の高純度金属の細線であってもダイヤモンド・ダイスによって縮径され、キャプスタンロール上を摺接しながら連続的に伸線を行うことが出来る。
【００２７】
さらに、図１に示すキャプスタンロール１は、線材Ｗと摺接する摺接面２の輪郭曲線要素の平均長さ（RＳｍ）が、０．００５〜０．０１ｍｍとされている。輪郭曲線要素の平均長さ（RＳｍ）を、これらの範囲とすることで、線材Ｗが比較的小さくい場合でも、線材Ｗに生じる傷等のダメージの程度を比較的小さくすることが出来る。なお、キャプスタンロールの輪郭曲線要素の平均長さ（ＲＳｍ）は、０．００５ｍｍより小さくとも構わない。キャプスタンロールの輪郭曲線要素の平均長さ（ＲＳｍ）が、０．００５ｍｍより小さくとも、算術平均粗さのみを規定したキャプスタンロールに比べて、線材Ｗに生じる傷等のダメージの程度を比較的小さくすることが出来る。
【００２８】
ここで、輪郭曲線要素の平均長さ（RＳｍ）は、ＪＩＳ  Ｂ０６０１−２００１に準拠した値である。輪郭曲線要素の平均長さ（ＲSｍ）の測定には、例えば、株式会社小坂研究所  表面粗さ測定器  サーフコーダＳＥ−２３００を用いて、基準長さ０．４ｍｍでカットオフ値を０．０８mmとすればよい。なお、輪郭曲線要素の平均長さ（RＳｍ）は、ＪＩＳ  Ｂ０６０１−２００１に準拠した値であればよく、上記測定器を用いた値でなくとも構わない。
【００２９】
図３は、輪郭曲線要素の平均長さ（ＲSｍ）について説明する図である。輪郭曲線要素の平均長さ（ＲSｍ）とは、基準長さにおける輪郭曲線要素Xｓの平均を表している。表面粗さ曲線からその平均線の方向に基準長さだけを抜き取り、この抜き取り部分において隣り合う一対の山と谷の横方向の和を求め、算術平均値をミリメートルで表したものをいう。
【００３０】
本実施形態において、輪郭曲線要素の平均長さ（ＲSｍ）は、摺接面のキャプスタンロールの軸方向に沿った輪郭線から求められた値である。
【００３１】
図４は、キャプスタンロールの摺接面近傍を拡大して示す模式図であり、（ａ）は、本実施形態のキャプスタンロール１の摺接面２と線材Ｗの概略を模式的に示す断面図であり、（ｂ）は本実施形態とは異なるキャプスタンロールについて模式的に示す断面図である。
【００３２】
従来、算術平均高さによって、キャプスタンロールの表面性状を規定することが行われていた。例えば算術平均高さの測定には、ＪＩＳ０６０１に準拠し、先端径が半径５μｍの触針を用いている。従来規定していた算術平均高さは、この測定対象体の表面に接触させて輪郭曲線を取得し、この輪郭曲線から得られた値である。なお、図４では、線材Ｗの断面形状を略円形で示しているが、例えば多角形状であってもよく、線材Ｗの断面形状は特に限定されない。
【００３３】
ジルコニアなどのセラミックスからなるキャプスタンロールの表面には、結晶粒子の脱落などの伴う微細な剥離痕が生じている場合もあった。このため、キャプスタンロールの表面には、算術平均高さの測定値では有意な違いとして表れないレベルの、微細な凹凸が生じていることもある。本願出願人は、ジルコニア等のセラミックスの表面状態について、金属顕微鏡を用いて表面を比較観察した結果、算術平均高さ（Ｒａ）の値が低くとも、見かけ上のボイドなどの凹凸は比較的多く存在している場合があることを確認している。
【００３４】
また、上述のように、ジルコニアは、セラミックスの中で比較的破壊靱性値が大きい為、研削面に、塑性流動型の研削状痕を生じやすい。研削加工によって形成されたキャプスタンロールの摺接面２には、摺接面２の周方向に沿って比較的長く、細かい凹部および凸部が存在している。本実施形態において、輪郭曲線要素の平均長さ（ＲSｍ）は、摺接面のキャプスタンロールの軸方向に沿った輪郭線から求められた値であり、本実施形態における輪郭曲線要素の平均長さ（ＲSｍ）の大きさは、概略的には、研削状痕における凸部と凹部を一対とした時の間隔を表している。輪郭曲線要素の数値が比較的小さいほど、研削条痕の間隔が狭い傾向となる。
【００３５】
図４（ａ）に示すように、これらの輪郭曲線要素の平均長さ（RＳｍ）が細かい場合、摺接面２と線材Ｗとの接触点（表面積）が小さくなり、摩擦力が低減する。加えて、摺接面２に線材Ｗが当接された状態において、線材Ｗの高さ位置が揃うとともに、線材Ｗが摺接面２に沿って移動する際の抵抗（すなわち、引っ掛かりを生じるような部分）が少ない。一方、輪郭曲線要素の平均長さ（ＲSｍ）の数値が比較的大きいと、図４（ｂ）に示すように、研削条痕の間隔が広い傾向となる。これらの輪郭曲線要素の平均長さ（RＳｍ）が比較的大きいと、摩擦力は比較的大きくなる。また、線材Ｗが、摺接面２の凹部に嵌り込む状態が生じる場合も発生する。この場合、線材Ｗが摺接面２に沿って移動する際に、抵抗（すなわち、引っ掛かり等）が生じる。
【００３６】
本実施形態のキャプスタンロール１では、摺接面２の輪郭曲線要素の平均長さ（RＳｍ）が、０．００５〜０．０１ｍｍとされており、摺接面２で線材がスリップすることなく効率的に伸線される程度な摩擦係数にすることができる。なお、輪郭曲線要素の平均長さ（RＳｍ）の数値を、線材Ｗの直径未満にしておくことで、線材Ｗが摺接面２の凹部に嵌り込む状態も抑制され、線材Ｗを伸線する際の、断線や傷の発生を抑制することができる。また、輪郭曲線要素の平均長さ（RＳｍ）が、これらの値であることで、凹凸の谷の部分に潤滑材を十分に溜め込むことが出来る。凹凸の谷に一定の潤滑材を収容することで、磨耗を抑制することが出来る。
【００３７】
また、本実施形態のキャプスタンロール１では、表面の単斜晶率が５ｍｏｌ％以下となっている。単斜晶率の測定方法としては、摺接面２をＸ線回折により結晶構造を解析することで算出することができる。X線回折による結晶構造の解析には、例えば、スペクトリス株式会社製PW３０５０を用い、測定条件２Θ＝２６°〜３６°の範囲で、X線出力４０Ｋｖの５０ｍＡで測定すればよい。算出方法としては、数１の通りである。
【００３８】
【数１】
0005137601.tif 000002
【００３９】
上述したように、従来行われていた算術平均高さ（Ｒａ）は、結晶の脱粒程度の、微細な表面状態を有意に示しておらず、算術平均高さを管理するだけでは、比較的細い径の線材Ｗを作製するためのキャプスタンロール１の表面を管理することは難しかった。上述のように、算術平均高さ（Ｒａ）の数値が同じ値であっても、微視的な表面状態は異なっており、線材Ｗよっては、算術平均高さを管理するだけでは、表面の傷や断線を充分に抑制することができない場合もあった。
【００４０】
例えば、セラミック製キャプスタンローラで代表的なジルコニアの場合、加工ストレスにより、表面の結晶相が相変態することが知られている。例えば、正方晶が応力を受けることで相変態し、単斜晶に変化するわけであるが、それに伴い体積膨張を引き起こし、表面に劣化した層が形成されることがある。あるいは加工によって破壊変質層が形成されることがある。加工によって破壊変質層が形成されている表面では、表面のジルコニア結晶が容易に脱粒しやすく、脱粒した箇所がボイドとなって表面の欠陥となってしまう。これらの欠陥のあるキャプスタンロールを用いて線材を伸線加工した場合、線材の表面に傷が付いたり、線材の磨耗粉の付着が行われるので、線材の品質を粗悪にしたり、断線などの欠陥につながる。
【００４１】
摺接面の表面の単斜晶率を５ｍｏｌ％以下とすれば、摺接面の表面の破壊変質層を比較的低く抑えることができる。キャプスタンロールの、摺接面の表面の単斜晶率を５ｍｏｌ％以下とすることで、表面のジルコニア結晶の脱粒を比較的少なくすることができる。摺接面の表面の単斜晶率が５ｍｏｌ％以下のキャプスタンロールによれば、線材を伸線する際に生じる、この線材の表面の傷や断線を、充分に抑制することができる。
【００４２】
なお、本実施形態のキャプスタンロール１では、摺接面２の算術平均高さ（Ｒａ）は０．２μｍ以下であることが好ましい。算術平均高さ（Ｒａ）がＲａ０．２μｍ以下とすれば、線材の摩擦は比較的小さくすることができ、線材の表面の傷の発生を抑制することができる。本発明において、摺接面の算出平均高さは、０．０５μｍ以下であることが好ましく、０．０１μｍ以下であることがさらに好ましい。
【００４３】
尚、算術平均高さ（Ｒａ）の測定方法としては、例えば、株式会社小坂研究所  表面粗さ測定器  サーフコーダＳＥ−２３００を用いればよい。なお、輪郭曲線要素の平均長さ（RＳｍ）は、ＪＩＳ  Ｂ０６０１−２００１に準拠した値であればよく、上記測定器を用いた値でなくとも構わない。
【００４４】
また、本発明では、摺接面がジルコニアであることが好ましい。また、ジルコニアは、Y２O３を焼結助剤とする部分安定化ジルコニアであることが好ましく、さらには、前記Y２O３の含有量が、２〜６ｍｏｌ％の範囲であることがよい。これらのジルコニアは、耐食性、耐摩耗性に優れており、摺接面として用いることで、強度・破壊靭性を比較的高いものとすることができる。特に、線材として金（Ａｕ）線を用いて、この金線を延線する場合、メンテナンスの際に、摺接面に付着した金を王水にて溶解・洗浄することがある。Y２O３を焼結助剤とする部分安定化ジルコニアは、王水に対しても耐食性が高く、摺接面２として用いることでメンテナンス性を向上させることができる。
【００４５】
なお、Y２O３の含有量が２〜６ｍｏｌ％の範囲とすると、正方晶から単斜晶への相変態し難くなり、摺接面は比較的高い耐摩耗性や耐食性を発揮することができる。耐摩耗性や耐食性を、より高くするには、Y２O３の含有量を２〜４ｍｏｌ％の範囲とすることが、より好ましい。
【００４６】
次にキャプスタンロール１の製造方法について説明する。
【００４７】
本発明のキャプスタンロール１は、ジルコニア単体で形成されるものでも、摺接面２のみをジルコニアで形成した複数のリング状部材を、金属などに組み付けて形成したものであってもよい。また、摺接面と鍔を１つのジルコニア部材として形成したものであってもよい。
【００４８】
また、ジルコニアとしては、公知な製造方法で得られるものでよく、ジルコニア粉末をＣＩＰなどの成形方法にて、０．８〜１．５ｔｏｎ／ｃｍ２の成形圧にて成形し、所望の形状に切削加工した後、１３５０〜１６００℃にて焼成し、所望の形状に研削加工し、摺接面２を上記本発明のものとなるよう研磨加工すればよい。また、さらにボイドを小さく、且つ、強度・硬度を高める方法として、焼結後にHIP（熱間部水圧成形）を行うことをしてもよい。
【００４９】
尚、必要に応じて仕上げ加工として、ホーニング加工や、ＥＬＩＤ研削、テープ研磨などで仕上げてもよい。例えば、鋳鉄ボンドにて、６０Ｖか９０Ｖの２０〜９０％の範囲で電圧をかけて研削加工を行えばよい。また、例えば、砥粒の入ったテープにて研磨加工を行えばよい。
【００５０】
セラミックスの研削加工においては、例えば、ダイヤモンド砥粒がセラミックスに当たってその接触応力によりクラックを発生させ、砥粒の通過とともに切り屑として掘り起こし加工が進行する。このときに発生する加工面の微視的な破壊は、応力の大小等に左右されるものである。研削加工の条件を制御することで、摺接面の表面形状や単斜晶率の割合を制御することができる。
【００５１】
なお、本発明では、図１に示すコーン型のキャプスタンロール１以外に、図５や図６に示すようなキャプスタン径が一定であるロール型のものであってもよい。
【００５２】
図５及び図６はそれぞれ本発明に係るキャプスタンロールの一実施例を示す斜視図である。
【００５３】
図５は、鍔３を有するロール型のキャプスタンロール１で、図６は鍔のないロール型のキャプスタンロール１をそれぞれ示している。摺接面２と鍔３をセラミックスで製作しても良いし、摺接面２はセラミックスで、鍔３は金属で製作しても良い。また、図６のような鍔のないロール型であって、図７のように両端面に鍔がある形状でも良い。さらに、シャフト７は、内径がテーパーシャフトであっても良い。テーパーシャフトにすることで、同軸度を減少させることが出来る。
【００５４】
尚、本発明は上記実施例で示す構造に限られるものではなく、例えばキャプスタンロール１の構造や駆動系統、張力制御機構、速度同調手段の構造及び回路構成等は適宜変更して設計される。また、本発明は、キャプスタンロールのみではなく、ダイスや圧延ロールなど、線材を摺接して用いるものに対して適用することができる。
【実施例】
【００５５】
本願発明の複数のキャプスタンロール、および、本願発明とは異なる複数のキャプスタンロールを用いて金（Ａｕ）線材を伸線した結果を、下記表１に示す。下記表１に示す各実験例のキャプスタンロールを伸線機に装着し、線径０．０２５ｍｍから線径０．０１５ｍｍに伸線した。線径１５μｍ〜２５μｍの破断荷重は８３〜２３５ｍN程度であり、１５μｍの金属細線の破断荷重は、約８３ｍN程度ある。伸線速度は、いずれの実験例の場合も１００ｍ／ｍｉｎとした。各実験例について、１０００ｍ伸線させるまでのたわみの発生の有無と、線材の断線の有無を確認した。表１において「断線する」とは、伸線の最中に線材が完全に切れてしまったことを示す。また、「たわみ」とは、線材の入り側と出側の張力差によって発生し、キャプスタンロールの前後にテンションメータを取り付けて定量的に測定することが出来る。これは、入り側をＴ１、出側をＴ２とした時にＴ２／Ｔ１という比によって求めるもので、０．９以下の場合に、「たわみが発生した」という判定をしている。
【００５６】
【表１】
0005137601.tif 000003
【００５７】
表１に示すように、摺接面の輪郭曲線要素の平均長さ（RＳｍ）が、０．００５〜０．０１ｍｍにある場合、いずれの実験例でもスリップは発生していない。また、摺接面における単斜晶が５ｍｏｌ％以下である場合、いずれの実験例でも断線は発生しなかった。
【００５８】
逆に、実験例１６に示されるように、輪郭曲線要素の平均長さ（RＳｍ）が０．０１ｍｍより大きい場合、単斜晶が５ｍｏｌ％以下であってもスリップが発生した。また、実験例１５に示されるように、単斜晶が５ｍｏｌ％より大きい場合、輪郭曲線要素の平均長さ（RＳｍ）が、０．００５〜０．０１ｍｍの範囲にあっても、断線が生じた。
【図面の簡単な説明】
【００５９】
【図１】本発明に係るキャプスタンロールの一実施形態を示す斜視図である。
【図２】図１に示すキャプスタンロールを備えて構成される伸線機の一実施例を示す概略断面図である。
【図３】輪郭曲線要素の平均長さ（ＲSｍ）について説明する図である。
【図４】キャプスタンロールの摺接面近傍を拡大して示す模式図であり、（ａ）は図１に示すキャプスタンロールの摺接面と線材を模式的に示す断面図であり、（ｂ）は図１とは異なるキャプスタンロールについて模式的に示す断面図である。
【図５】本発明に係るキャプスタンロールの他の例を示す斜視図である。
【図６】本発明に係るキャプスタンロールの他の例を示す斜視図である。
【符号の説明】
【００６０】
１  キャプスタンロール
２  摺接面
３  鍔
４  貫通孔
１２  機台
１３、１４  回転軸
１５  駆動モータ
１６、１７  従動プーリー
１８  駆動プーリー
１９  駆動ベルト
１００  伸線機
【図１】
0005137601.tif 000004
【図２】
0005137601.tif 000005
【図３】
0005137601.tif 000006
【図４】
0005137601.tif 000007
【図５】
0005137601.tif 000008
【図６】
0005137601.tif 000009